(57)【特許請求の範囲】
【請求項１】
太陽電池モジュールの裏面側に配置される太陽電池用裏面保護シートであって、
少なくとも、封止材に接する透過層（１）、反射層（２）及び保護層（３）の順に積層されて構成され、
前記透過層（１）が、ポリエチレンから構成されるフィルム層であり、４００ｎｍ〜１４００ｎｍの波長の光線を平均で７０％以上透過し、その厚さは１０〜１００μｍであり、
前記反射層（２）が、樹脂成分としてポリエチレンテレフタレートを含む層であり、酸化チタン、酸化ケイ素、酸化マグネシウム、炭酸マグネシウム、炭酸カルシウム、硫酸バリウム及び酸化バリウムからなる群から選ばれた少なくとも１種である白色フィラーを含み、４００ｎｍ〜１４００ｎｍの波長の光を反射し、
前記保護層（３）が、ポリフッ化ビニリデン、ポリフッ化ビニル又はエチレンテトラフルオロエチレンから構成されるフッ素系フィルムであり、
前記透過層（１）が、１０Ｎ／ｃｍ〜２３Ｎ／ｃｍの破断強度を有するものであり、前記封止材と前記太陽電池用裏面保護シートとの接着強度が、２７Ｎ／ｃｍ〜４５Ｎ／ｃｍである、
ことを特徴とする太陽電池用裏面保護シート。
【請求項２】
前記反射層（２）が、４００ｎｍ〜１４００ｎｍの波長の光線を平均で８０％以上反射するものである、請求項１に記載の太陽電池用裏面保護シート。
【請求項３】
前記反射層（２）が、気泡を含む、請求項１又は２に記載の太陽電池用裏面保護シート。
【請求項４】
前記白色フィラーが、前記反射層（２）中に、５重量％以上含まれる、請求項１〜３のいずれかに記載の太陽電池用裏面保護シート。
【請求項５】
前記反射層（２）の厚さが、３０〜３５０μｍである、請求項１〜４のいずれかに記載の太陽電池用裏面保護シート。
【請求項６】
前記保護層（３）が、厚みが２０〜１５０μｍのフッ素系フィルムである、請求項１〜５のいずれかに記載の太陽電池用裏面保護シート。
【請求項７】
請求項１〜６のいずれかに記載の太陽電池用裏面保護シートを用いた太陽電池モジュール。
【発明の詳細な説明】
【技術分野】
【０００１】
本発明は太陽光により発電する太陽電池裏面保護シートに関する。
【背景技術】
【０００２】
現在、太陽光発電として最も多く用いられているのは結晶シリコンによる半導体セル（太陽電池）である。このセルは、光を受ける面にガラスを備え、その反対面に裏面保護シートを備えており、夫々の間をエチレン−酢酸ビニル共重合体（ＥＶＡ）等の熱可塑性樹脂による封止材を用いて加熱圧着されたものである。そして、太陽光がガラスを通してセルに到達する事で、発電が行われる。
【０００３】
さて、この様なセルは、セルで発電した電気を取り出すための配線や配置の誤差等を考慮して、平面で見たときに太陽電池モジュール全体に隙間無く配置されていない。つまり、平面で見たときに、セルの無い部分は、裏面保護シートが直接見える部分となる。このセルの無い部分は当然に発電には寄与しない。また、セル自身も光を１００％吸収するわけではなく、セルに当たった光の一部は、セルを透過後、封止剤を通して裏面保護シートに到達する。このセルを透過した光は発電には寄与しないという問題もあった。
【０００４】
上記の問題を解決するために、特許文献１では、封止材を介してセルに接する側の樹脂製フィルムに、酸化チタン等のフィラーを混入させた裏面保護シートを用いる事により、光の反射率を高めると同時に光を乱反射させて隙間からの光をセルの裏面に到達させる方法が考案されている。しかしながら、樹脂製フィルムにフィラー等の固形物が混入されていることから、その樹脂製フィルム自身が破壊され易くなるという問題が生じる。また、光を有効に反射させるためには、樹脂製フィルムに多くのフィラーを混入させる必要がある。
【０００５】
また、セルを封入する封止材及び裏面保護シートは、モジュールを作製する段階では真空ラミネーター等で接着されるが、その接着強度はセルを保護するために高い強度が求められる。そのため、樹脂製フィルムにフィラーを大量に混入させた場合、裏面保護フィルムの表層は十分な接着がなされていても、フィラーを混入した樹脂製フィルムそのものが破壊されやすくセルを保護する機能に支障をきたす。また、フィラーを混入した樹脂製フィルム自身が割れる等の破壊が生じない場合であっても、厚み方向に表層破壊した場合は、封止材との接着が十分であっても、樹脂製フィルムが弱い力で剥離し、セルとして十分な機能を保持できないという問題がある。
【０００６】
特に、太陽電池モジュールにおいては、その背面に配置される保護シートに、ジャンクションボックスに発電した電気を集める配線を通す穴またはスリットが設けられている。この太陽電池モジュールのフレームの四方は、ゴム系の封止材等で密閉されている。つまり、背面保護シートと封止材を引き剥がすきっかけとなる部分がこの穴またはスリットであり、その部分を保持する事が重要となる。
【先行技術文献】
【特許文献】
【０００７】
【特許文献１】特開２００６−２７００２５号公報
【発明の概要】
【発明が解決しようとする課題】
【０００８】
本発明は、透過層は十分な透過性を有し、反射層は十分な反射性を持つと同時に、封止材と接着する前記透過層は十分な接着力を有し、且つ、当該透過層の封止材に接触する部分は十分な強度を有する太陽電池モジュールの裏面側に配置される太陽電池用裏面保護シートを提供することを目的とする。
【課題を解決するための手段】
【０００９】
本発明者は上記目的を達成すべく鋭意研究を重ねた結果、特定の透過層及び反射層を備える太陽電池用裏面保護シートを用いる場合には、上記目的を達成できることを見出し、本発明を完成するに至った。
【００１０】
即ち、本発明は下記の太陽電池用裏面保護シートに関する。
１．  太陽電池モジュールの裏面側に配置される太陽電池用裏面保護シートであって、
少なくとも、封止材に接する透過層（１）、反射層（２）及び保護層（３）の順に積層されて構成され、
前記透過層（１）が、４００ｎｍ〜１４００ｎｍの波長の光線を平均で７０％以上透過し、
前記反射層（２）が、白色フィラーを含み、４００ｎｍ〜１４００ｎｍの波長の光を反射する、
ことを特徴とする太陽電池用裏面保護シート。
２．  前記透過層（１）が、ポリエチレン、エチレン酢酸ビニル共重合体、アイオノマー、エチレンアクリル酸共重合体、エチレンメタクリル酸共重合体、エチレンメチルアクリレート共重合体、エチレンメチルメタクリレート共重合体、ポリエチレンテレフタレート、エチレンビニルアルコール共重合体及び塩化ビニルからなる群から選ばれた少なくとも１種の重合体を含む層である、上記項１に記載の太陽電池用裏面保護シート。
３．  前記透過層（１）が、１０Ｎ／ｃｍ以上の破断強度を有するものである、上記項１又は２に記載の太陽電池用裏面保護シート。
４．  前記反射層（２）が、４００ｎｍ〜１４００ｎｍの波長の光線を平均で８０％以上反射するものである、上記項１〜３のいずれかに記載の太陽電池用裏面保護シート。
５．  前記反射層（２）が、気泡を含む、上記項１〜４のいずれかに記載の太陽電池用裏面保護シート。
６．  前記白色フィラーが、酸化チタン、酸化ケイ素、酸化マグネシウム、炭酸マグネシウム、炭酸カルシウム、硫酸バリウム及び酸化バリウムからなる群から選ばれた少なくとも１種である、上記項１〜５のいずれかに記載の太陽電池用裏面保護シート。
７．  前記白色フィラーが、前記反射層（２）中に、５重量％以上含まれる、上記項１〜６のいずれかに記載の太陽電池用裏面保護シート。
８．  前記反射層（２）が、の樹脂成分として、ポリエチレンテレフタレートを含む、上記項１〜７のいずれかに記載の太陽電池用裏面保護シート。
９．  上記項１〜８のいずれかに記載の太陽電池用裏面保護シートを用いた太陽電池モジュール。
【００１１】
以下、本発明の太陽電池用裏面保護シートについて詳細に説明する。
【００１２】
本発明の太陽電池用裏面保護シートは、太陽電池モジュールの裏面側に配置される太陽電池用裏面保護シートであって、少なくとも、封止材に接する透過層（１）、反射層（２）及び保護層（３）の順に積層されて構成され、前記透過層（１）が、４００ｎｍ〜１４００ｎｍの波長の光線を平均で７０％以上透過し、前記反射層（２）が、白色フィラーを含み、４００ｎｍ〜１４００ｎｍの波長の光を反射する、ことを特徴とする。
【００１３】
この様に、本発明の太陽電池用裏面保護シートは、封止材に接着する透過層（１）はフィラー等を含まず、太陽光を十分に透過させることができ、且つ、透過層（１）の下層である反射層（２）は太陽光を十分に反射又は乱反射させる機能を有する。更に、封止材に接着する透過層（１）はフィラー等を含まいことから十分な接着力を有し、且つ透過層（１）の封止材に接触する部分は十分な強度を有している。そうして、本発明の太陽電池用裏面保護シートは、接着性と太陽光線の反射性を良好に両立できるものである。
【００１４】
封止材と太陽電池用裏面保護シートの間は、剥離する要因があると剥がす事が可能である。太陽電池モジュールの場合は、ジャンクションボックスに電気を通すための、太陽電池用裏面保護シートに開けてある穴またはスリットが、その要因に相当する。しかしながら、本発明の太陽電池用裏面保護シートは、上記のように透過層（１）の下層に反射層（２）を設けた構造を有するので、太陽電池用裏面保護シートは、封止材に十分に接着させる事が可能である。
【００１５】
太陽電池用裏面保護シートでは、透過層と反射層の層間を剥離しようとした時に、反射層の破壊により層間強度が保持できないという恐れがある。しかしながら、本発明の太陽電池用裏面保護シートは、上記のように透過層（１）の下層に反射層（２）を設けた構造を有するので、各層を剥がすきっかけが無く、剥離しないので、各層間の接着強度が低くなる心配がない。この様に、上述の穴またはスリット部分の下層には封止材が全面に存在しており、剥がすきっかけは封止材と太陽電池用裏面保護シート全体の間で発生する。従って、太陽電池用裏面保護シートに、第二層として反射層（２）を設ける事の効果は大きい。
【００１６】
図１は、本発明の太陽電池用裏面保護シートの一つの実施の形態を示す断面図である。
【００１７】
図１に示すように、太陽電池用裏面保護シートは、太陽電池セルから相対的に近い側から、順に、１．透過層（１）、２．反射層（２）及び３．保護層（３）の順に積層された積層体から構成されている。太陽電池セルと太陽電池用裏面保護シートは、封止材を介して、透過層（１）で接着される。太陽電池用裏面保護シートが、太陽電池が太陽電池セルと接着された状態において、保護層（３）が最外層となる。
【００１８】
以下、本発明の太陽電池用裏面保護シートを構成する透過層（１）、反射層（２）及び保護層（３）について詳細に説明する。
【００１９】
封止材
封止材は、太陽電池用裏面保護シートと太陽電池セルの裏面とを熱融着により接着させる層である。封止材は、熱融着により太陽電池セルの裏面と接着できる材料であれば限定されないが、封止剤としてエチレン−酢酸ビニル共重合体（ＥＶＡ）を含有することが好ましい。封止材の厚さは限定的ではないが、セルや配線の厚みによる段差を埋めるという理由から、２００〜１０００μｍが好ましく、４００〜６００μｍがより好ましい。
【００２０】
透過層（１）
封止材と接着する透過層は十分な接着力を有し、且つ、透過層の封止材に接触する部分はその基材自身の強度が必要である。このため、封止材に接する層にはフィラー等を含まない方が好ましく、太陽光を十分に透過させることが重要である。
【００２１】
透過層（１）は、４００ｎｍ〜１４００ｎｍの波長の光線を平均で７０％以上透過するものである。
【００２２】
透過層（１）は、封止材と引き剥がす時の力で透過層（１）のみが切れてしまえば、剥離の界面が第二層すなわち強度の弱い反射層（２）（後述）に移行する。そうなると、封止材との十分な接着が出来なくなる。そのため、透過層（１）の破断強度は、透過層（１）の封止材との接着力よりも弱い強度が必要である。従って、透過層（１）はコートではなく、フィルムである事が望ましい。また、透過層（１）の厚みは、透過層（１）の破断強度が十分な厚みである事が望ましい。
【００２３】
透過層（１）は、封止材と加熱ラミネートされた後に十分な接着性を有する事が必要である。この様な透過層（１）としては、ポリエチレン、エチレン酢酸ビニル共重合体、アイオノマー、エチレンアクリル酸共重合体、エチレンメタクリル酸共重合体、エチレンメチルアクリレート共重合体、エチレンメチルメタクリレート共重合体、ポリエチレンテレフタレート、エチレンビニルアルコール共重合体及び塩化ビニルからなる群から選ばれた少なくとも１種の重合体を含む層であることが好ましい。透過層（１）は、価格及び取り扱いを考慮すると、ポリエチレンやエチレン酢酸ビニル共重合体から構成されるフィルム層が更に望ましい。
【００２４】
ここで、前記「平均で７０％以上透過する」とは、分光光度計により４００〜１４００ｎｍの範囲の波長１ｎｍごとの値を平均することで求める事ができる。この様に、透過層（１）の透過性が、平均で７０％以上あることで、その透過層（１）に隣接する反射層（２）に光を有効に透過すると共に、反射層（２）より反射された光を太陽電池セルに有効に戻す事ができる。
【００２５】
透過層（１）は、光の透過性から考えると、厚みは薄いほうが良いが、強度の観点からは厚いほうが良い。従って、透過層（１）の厚さは、１０〜１００μｍが好ましく、２０〜６０μｍがより好ましい。
【００２６】
封止材と太陽電池用裏面保護シートとの接着強度は、封止材と接着する太陽電池用裏面保護シートの透過層（１）が関係する。封止材と太陽電池用裏面保護シートの接着強度に規定は無いが、１０Ｎ／ｃｍ（１５Ｎ／１５ｍｍ）以上であれば十分に接着しているとことになり、２０Ｎ／ｃｍ（３０Ｎ／１５ｍｍ）以上であることかがより好ましい。従って、上記透過層（１）の破断強度も１０Ｎ／ｃｍであれば反射層に界面移行することが抑制される。接着強度は、ガラス、封止材（ブリジストン社製Ｓ−１１）、太陽電池用裏面保護シートの順に積層し、１５０℃で１０分間真空ラミネートを行う。この時、封止材と透過層（１）が施食するようにする。その後、太陽電池用裏面保護シート側からカッターで切れ目を２本入れ、その間隔が１０ｍｍになるようにする。その状態で、２本の切れ目の間の太陽電池用裏面保護シートを引き剥がす事で封止材と太陽電池用裏面保護シート間の接着強度をプッシュプルゲージにて測定できる。また、破断強度は、積層前の透過層（１）を幅１５ｍｍの短冊状に切り出し、ストログラフにて破断するときの強度を測定できる。
【００２７】
透過層（１）の厚さや材質は、透過層（１）の透過性、封止材との接着強度及び破断強度の基に、決定することができる。
【００２８】
反射層（２）
本発明の太陽電池用裏面保護シートは、封止材に接する透過層（１）は太陽光を透過させ、その直ぐ下層に太陽光を十分に反射又は乱反射させる機能を有する反射層（２）を備える。この様に、本発明の太陽電池用裏面保護シートは、接着性と太陽光線の十分な反射を両立できる。
【００２９】
封止材と太陽電池用裏面保護シートの間は剥離するきっかけがあると剥がす事が可能であり、太陽電池モジュールの場合は、ジャンクションボックスに電気を通すための太陽電池用裏面保護シートに開けてある穴又はスリットがそのきっかけに相当する。そこで、本発明の太陽電池用裏面保護シートには透過層（１）の下層に反射層（２）が設けられており、この様な太陽電池用裏面保護シートは、封止材を介して、太陽電池セルと十分に接着させる事が可能である。
【００３０】
太陽電池用裏面保護シートでは、透過層と反射層の層間を剥離しようとした時に、反射層の破壊により層間強度が保持できないという恐れがある。本発明の太陽電池用裏面保護シートでは、上述の穴又はスリット部分の下層には封止材が全面に存在するので、剥がすきっかけは封止材と太陽電池用裏面保護シート全体の間で発生する。従って、太陽電池用裏面保護シートの第二層として反射層（２）を設ける事の効果は大きい。
【００３１】
反射層（２）は、白色フィラーを含み、４００ｎｍ〜１４００ｎｍの波長の光を反射するものである。
【００３２】
反射層（２）は、白色フィラーを含むことで、高い反射率を有し、乱反射することで、セル（太陽電池）の隙間からの太陽光をセルに戻すことができる。白色フィラーとしては、反射層（２）を構成する樹脂への練混が容易であることから、酸化チタン、酸化ケイ素、酸化マグネシウム、炭酸マグネシウム、炭酸カルシウム、硫酸バリウム及び酸化バリウム等が更に好ましい。
【００３３】
前記白色フィラーは、反射率を向上させると同時にフィルムの強度を維持するという理由から、反射層（２）中に、５重量％以上含まれることが好ましく、７〜１５重量％含まれることがより好ましい。
【００３４】
反射層（２）は、太陽光を反射又は乱反射することができるという理由から、更に、気泡を含むことが好ましい。反射層（２）に含まれる気泡の大きさは、０．２〜２０μｍが好ましく、１〜１０μｍがより好ましい。反射層（２）には、体積比率として好ましくは５〜３０体積％、更に好ましくは１０〜２０体積％の気泡が含まれること良い。加熱発泡性のフィラーをフィルムに混入させた状態で加熱することで、反射層（２）に気泡を含ませることができる。
【００３５】
反射層（２）としては、ポリエチレン、エチレン酢酸ビニル共重合体、アイオノマー、エチレンアクリル酸共重合体、エチレンメタクリル酸共重合体、エチレンメチルアクリレート共重合体、エチレンメチルメタクリレート共重合体、ポリエチレンテレフタレート、エチレンビニルアルコール共重合体及び塩化ビニルからなる群から選ばれた少なくとも１種の重合体を含む層であることが好ましい。反射層（２）は、価格、製造の容易性及び熱収縮を考慮すると、ポリエチレンテレフタレートがより好ましい。
【００３６】
反射層（２）は、４００ｎｍ〜１４００ｎｍの波長の光線を平均で８０％以上反射するものが好ましい。上記「平均で８０％以上反射する」とは、分光光度計により４００〜１４００ｎｍの範囲の波長１ｎｍごとの値を平均することで求める事ができる。この様に、反射層（２）の反射が、平均で８０％以上あることで、太陽電池セルに有効に光を戻す事ができる。
【００３７】
反射層（２）の厚さは、反射率を高めるという理由から、３０〜３５０μｍが好ましく、５０〜２５０μｍがより好ましい。
【００３８】
保護層（３）
保護層（３）は、太陽電池用裏面保護シートの最外層（太陽電池セル側とは反対の側）に設けられる層である。保護層（３）は、耐候性及び電気絶縁性を有するものが好ましい。
【００３９】
保護層（３）の構成成分としては、例えば、ポリエチレンナフタレート（ＰＥＮ）、ポリエチレンテレフタレート（ＰＥＴ）などのポリエステルフィルム；ポリフッ化ビニリデン（ＰＶＤＦ）、ポリフッ化ビニル（ＰＶＦ）、エチレンテトラフルオロエチレン（ＥＴＦＥ）などのフッ素系フィルム；ポリエチレン、ポリプロピレンなどのポリオレフィンフィルム；その他、ポリスチレンフィルム、ポリアミドフィルム、ポリ塩化ビニルフィルム、ポリカーボネートフィルム、ポリアクリルニトリルフィルム、ポリイミドフィルム等が挙げられる。上記ＰＥＴとしては、屋外での耐久性も考慮して耐加水分解性PETを好適に使用できる。その他、エンジニアリングプラスチック及びフッ素系樹脂も挙げられる。エンジニアリングプラスチックとしては、例えば、ポリアセタール（ＰＯＭ）、ポリアミド（ＰＡ）、ポリカーボネート（ＰＣ）、変性ポリフェニレンエーテル（ｍ−ＰＰＥ）、ポリブチレンテレフタレート（ＰＢＴ）、ＧＦ強化ポリエチレンテレフタレート（ＧＦ−ＰＥＴ）、超高分子量ポリエチレン（ＵＨＰＥ）、シンジオタクチックポリスチレン（ＳＰＳ）、非晶ポリアリレート（ＰＡＲ）、ポリスルホン（ＰＳＦ）、ポリエーテルサルフォン（ＰＥＳ）、ポリフェニレンスルファイド（ＰＰＳ）、ポリエーテルエーテルケトン（ＰＥＥＫ）、ポリイミド（ＰＩ）、ポリエーテルイミド（ＰＥＩ）、ポリフェニレンエーテル（ＰＰＥ）、液晶ポリマー（ＬＣＰ）等が挙げられる。保護層（３）は、耐候性と経済的理由から、ポリフッ化ビニルやポリエチレンテレフタレートから構成されるフィルム層が更に望ましい。
【００４０】
保護層（３）は単層でも複層（積層フィルム）でもよい。保護層（３）が単層の場合には、厚さは２０〜２０００μｍであることが好ましい。複層の場合には、耐候性に優れるフィルムと電気絶縁性に優れるフィルムとの積層体であることが好ましい。この場合には、電気絶縁性に優れるフィルムを樹脂フィルム基材側に配置し、耐候性に優れるフィルムを最外層とすることが好ましい。耐候性に優れるフィルムとしては、厚みが２０〜１５０μｍのフッ素系フィルムが好ましく、電気絶縁性に優れるフィルムとしては、厚みが１００〜２５０μｍのＰＥＴフィルムが好ましい。
【発明の効果】
【００４１】
本発明の太陽電池用裏面保護シートによれば、透過層は十分な透過性を有し、反射層は十分な反射性を持つと同時に、封止材と接着する前記透過層は十分な接着力を有し、且つ、当該透過層の封止材に接触する部分は十分な強度を有する太陽電池モジュールの裏面側に配置される太陽電池用裏面保護シートを提供することができる。
【図面の簡単な説明】
【００４２】
【図１】本発明の太陽電池用裏面保護シートの層構成を例示した図である。
【発明を実施するための形態】
【００４３】
以下に実施例及び比較例を示して本発明を具体的に説明する。但し、本発明は実施例に限定されない。
【００４４】
実施例１
太陽電池モジュールに用いられる太陽電池用裏面保護シートを以下の通り作成した。
【００４５】
構成として、透過層（１）、反射層（２）及び保護層（３）を順に積層した裏面保護シートを作製した。
【００４６】
先ず、反射層（２）としてポリエチレンテレフタレート樹脂１００部に酸化チタンを１５部混合し、一般的なＴダイによる樹脂押し出し方法で製膜された２５０μｍ厚さのポリエチレンテレフタレートフィルム（Ａ）（ＰＥＴフィルム）を使用した。
【００４７】
次いで、ＰＥＴフィルム（Ａ）の表面に保護層（３）として、３８μｍのデュポン社製テドラーフィルム（ポリフッ化ビニル樹脂）をウレタン系接着剤を用いてドライラミネート法で接着を行った。
【００４８】
次いで、ＰＥＴフィルム（Ａ）の反対側には、透過層（１）として、５０μｍの密度０．９４ｇ／ｃｍ３の低密度線状ポリエチレンフィルムをウレタン系接着剤を用いてドライラミネート法で接着を行った。これにより、裏面保護シートが得られた。
【００４９】
次いで、この裏面保護シートの透過層（１）の外表面に封止材（ＥＶＡ）を積層した。
【００５０】
実施例２
反射層（２）として、ポリエチレンテレフタレート樹脂１００部に硫酸バリウムを１０部混合し、一般的なＴダイによる樹脂押し出し方法で製膜された２５０μｍ厚さのポリエチレンテレフタレートフィルム（Ａ）を使用した以外は、実施例１と同様に太陽電池用裏面保護シートを作製し、透過層（１）の外表面に封止材を積層した。
【００５１】
実施例３
透過層（１）として、５０μｍ厚さのタマポリ株式会社製エチレン酢酸ビニル共重合体フィルムＳＢ−３を使用した以外は、実施例１と同様に太陽電池用裏面保護シートを作製し、透過層（１）の外表面に封止材を積層した。
【００５２】
比較例１
実施例１の透過層（１）に相当する層として、密度０．９４ｇ／ｃｍ３の低密度線状ポリエチレン１００部に対して酸化チタンを１０部混合し、５０μｍ厚さのフィルムにしたものを用いて、実施例１と同様に太陽電池用裏面保護シートを作製し、透過層（１）の外表面に封止材を積層した。
【００５３】
比較例２
実施例１の透過層（１）に相当する層として、密度０．９４ｇ／ｃｍ３の低密度線状ポリエチレン１００部に対して酸化チタンを２０部混合し、５０μｍ厚さのフィルムにしたものを用いた以外は、実施例１と同様に太陽電池用裏面保護シートを作製し、透過層（１）の外表面に封止材を積層した。
【００５４】
＜評価方法＞
（Ａ）反射率
反射層（２）の反射率は紫外可視近赤外分光光度計（製品名「ＪＡＳＣＯ  Ｖ５７０型」日本分光社製）を用いて全光線の反射率を求めた。なお上記光度計の仕様は、ホルダー形式：積分球式、測定サイズ：長さ８ｍｍ×幅９ｍｍ、積分球内径：６０ｍｍ、積分球内壁塗布剤：硫酸バリウムとした。そして、４００〜１４００ｎｍの範囲の波長１ｎｍごとの値を平均することで求める事ができる。
【００５５】
（Ｂ）透過率
透過層（１）の透過率は、紫外可視近赤外分光光度計（製品名「ＪＡＳＣＯ  Ｖ５７０型」日本分光社製）を用いて全光線の透過率を求めた。なお上記光度計の仕様は、ホルダー形式：積分球式、測定サイズ：長さ８ｍｍ×幅９ｍｍ、積分球内径：６０ｍｍ、積分球内壁塗布剤：硫酸バリウムとした。そして、４００〜１４００ｎｍの範囲の波長１ｎｍごとの値を平均することで求める事ができる。
【００５６】
（Ｃ）透過層（１）の破断強度
透過層（１）の破断強度は、試料を１５ｍｍ幅・長さ１５０ｍｍ長さの短冊状に切り出し、東洋精機社製ストログラフを用い透過層が破断するときの応力を計測する事で求めた。
【００５７】
（Ｄ）封止材との接着強度
４６０μｍ厚さのブリジストン社製封止材Ｓ１１（エチレン酢酸ビニル共重合体樹脂）を青板ガラス上に乗せ、更にその上に透過層（１）が封止材に接するように実施例及び比較例で作成した太陽電池用裏面保護シートを乗せた後、真空ラミネーターにて１５０℃で１０分間熱圧着（熱融着）させる事で、太陽電池用裏面保護シート及び封止材を接着させ、擬似モジュールを作製した。十分に冷却した後、太陽電池用裏面保護シートに１５ｍｍ幅で１５０ｍｍの長方形の切れ目を入れて、太陽電池用裏面保護シートを引き剥がした。この時の応力をプッシュプルゲージで計測した。
【００５８】
試験結果を下記表1に示す。
【００５９】
【表１】
0006288902.tif 000002
【符号の説明】
【００６０】
１  透過層（１）
２  反射層（２）
３  保護層（３）
【図１】
0006288902.tif 000003